(57)【要約】 【課題】  既存モルタル吹付施工箇所の補修に際して、空洞部注入工程の手順の不都合や、非セメント系の接着剤を採用しない従来工法の改善を行う。【解決手段】  既存のモルタル吹付施工箇所（被覆層１）の表面に対してジェット水噴射を行い清浄化し、且つ軟弱部分の剥離除去する洗浄工程、既存被覆層を地山に固定するアンカーピン４の打ち込み工程、既存被覆層１と地山２との間に生じた空洞部に、ポルトランドセメントに所定の注入材５を注入する空洞部注入工程、ポリビニールアルコール水溶液や酢酸ビニル、その他共重合樹脂エマルジョンなどの接着液を既存層のクラックに侵入させると共に、既存層表面全体を覆うように高圧で吹き付けて接着層６を形成する接着剤塗布工程、モルタルにビニロン繊維混入させると共に、前記接着液を添加した繊維モルタルを接着剤塗布面に所定の厚さで吹付けて被覆層８を形成する被覆工程を順次実施してなる。【選択図】  図６
2005036579.tif 000002
【特許請求の範囲】
【請求項１】
既存のモルタル吹付工で施工された被覆層の表面に対してジェット水噴射を行って表面を清浄すると共に、軟弱部分を剥離除去する洗浄工程、折曲頭部が既存被覆層より所定高さ突出して既存被覆層を地山に固定するアンカーピンの打ち込み工程、既存被覆層と地山との間に生じた空洞部に、ポルトランドセメントに粒度調整した硅砂を加え、更に接着機能を高める接着剤ほか有機質セメント改良材を添加した注入材を注入する空洞部注入工程、塗料ベースなどに使用されるポリビニールアルコール水溶液や酢酸ビニル、その他共重合樹脂エマルジョンなどの接着液を既存層のクラックに侵入させると共に、既存層表面全体を覆うように高圧で吹き付けてなる接着剤塗布工程、モルタルにビニロン繊維を混入させると共に、前記接着液を添加した繊維モルタルを接着剤塗布面に所定の厚さで吹付けて被覆層を形成する被覆工程を順次実施してなることを特徴とする既存モルタル吹付施工箇所の補修工法
【請求項２】
接着剤塗布工程後に、既存被覆層を貫通すると共に、接着層から所定高さ突出させた水抜きパイプを設置してなる請求項1記載のモルタル吹付施工箇所の補修工法。
【発明の詳細な説明】
【技術分野】
【０００１】
本発明は、法面の保護工としてモルタルを直接吹付けて、保護対象面をモルタル層で被覆した箇所の補修工法に関するものである。
【背景技術】
【０００２】
落石防止や崩落防止を目的とする法面保護工として、法面に直接モルタル吹付けを行い、法面をモルタル層で被覆する工事が行われている。これらの保護法面は、経年変化によってモルタル層のひび割れからの浸水、背後岩盤からの浸水や凍結にともない発生する収縮、膨張などによってモルタル層自体や被覆岩盤が脆くなる。そしてそのまま放置しておくと、モルタル層の大きな崩落などが生じてしまうので補修工が必要となってくる。
【０００３】
そして補修工を、やり直し施工とすると、既存層の削り作業が煩雑であると共に、それに伴って生ずる産業廃棄物の処理の大きな問題となる。
【０００４】
そこで既存層をそのままにして補修する手段が提案されている。具体的には既存層に生じた空洞部を発見し、空洞部に向け注入管を打ち込み、注入管から空洞部にセメントと砂との混練注入材を充填する空洞部注入工程を行う。
【０００５】
次に既存層の表面をジェット水の噴射などによって水洗する洗浄工程、既在層へのアンカピン打ち込み工程を行う。
【０００６】
更に既存層表面にセメントに水及び混和剤として炭酸カルシウム化合物を加えて混練した接着剤を吹付ける接着剤塗布工程、そして既存層表面に補修用モルタル（補強のために短繊維を混入している）を吹き付ける被覆工程の順で行われる（特許文献1）。
【０００７】
【特許文献１】特開２０００―３１９８９２号公報。
【発明の開示】
【発明が解決しようとする課題】
【０００８】
前記の補修工は、基本的には優れた工法であるが、工程順や具体的な使用材などに問題がある。最初に空洞部注入工程を実施した後に、洗浄工程やピン打ち工程を行った場合には、空洞部注入工程における注入材の固化を待たなければならなく、固化前に実施すると、洗浄液が空洞部内へ浸透することによって注入材の水浸しによる強度低下の問題、またピン打ち工程の振動による新たな空洞部の発生などの問題が生ずる。
【０００９】
また接着剤塗布工程で実施される接着剤は、セメントと水と炭酸カルシウムを混練したものであり、次の被覆工程に際してのモルタルの跳ね返りを防止するに過ぎなく、補修後の保護面の強度を高めるという観点ではあまり貢献していない。
【００１０】
そこで本発明は、前記の従来の補修工の工程手順の変更並びに使用部材の変更によって、より堅牢な被覆がなされる補修工法を提案したものである。
【課題を解決するための手段】
【００１１】
本発明に係る既存モルタル吹付施工箇所の補修工法は、既存のモルタル吹付施工箇所（被覆層）の表面に対してジェット水噴射を行って表面を清浄にすると共に、軟弱部分を剥離除去する洗浄工程、折曲頭部が既存被覆層より所定高さ突出して既存被覆層を地山に固定するアンカーピンの打ち込み工程、既存被覆層と地山との間に生じた空洞部に、ポルトランドセメントに粒度調整した硅砂を加え、更に接着機能を高める接着剤ほか有機質セメント改良材を添加した注入材を注入する空洞部注入工程、塗料ベースなどに使用されるポリビニールアルコール水溶液や酢酸ビニル、その他共重合樹脂エマルジョンなどの接着液を既存層のクラックに侵入させると共に、既存層表面全体を覆うように高圧で吹き付けてなる接着剤塗布工程、モルタルにビニロン繊維を混入させると共に、前記接着液を添加した繊維モルタルを接着剤塗布面に所定の厚さで吹付けて被覆層を形成する被覆工程を順次実施してなることを特徴とするものである。
【発明の効果】
【００１２】
従って洗浄工程では、脆い状態の部分が除去され、アンカーピン打ち込みによって既存被覆層が固定された状態で空洞部への注入材の注入を行うもので、注入工程後に新たな空洞部が生じ難いし、しかも特に接着機能を備えた注入剤の使用によって地山と既存被覆層の接着を確実なものとする。また接着剤をクラックに浸透させることで、クラックの充填と共に既存被覆層自体を堅牢とし、樹脂材である接着層によって当該被覆面の非透水性（浸透水と湧水の防止）を確保し、新設被覆層の耐久性を向上させたものである。
【発明を実施するための最良の形態】
【００１３】
次に本発明の実施の形態について説明する。実施態様は、洗浄工程、ピン打ち工程、空洞部注入工程、接着剤塗布工程、水抜きパイプ設置工程、被覆工程（新被覆層形成工程）の順で順次実施されるものである。
【００１４】
準備として、補修対象の既存のモルタル吹付工によってモルタル被覆層（既存被覆層）１で法面（地山２）を保護していて、補修を必要とする箇所（補修工対象）を特定し、既存被覆層１の表面を清掃（大きな剥離物の除去、除草等）してから、既存被覆層１と地山２との間の空洞部３の有無を調査して、空洞部３の箇所にマーキングを施す。
【００１５】
準備が終了すると洗浄工程を実施する。洗浄工程は、高圧（１５０〜２００ｋｇ／平方ｃｍ）水による吹きつけ洗浄で、既存被覆層１の表面に付着した不純物や、剥離しやすい状態の表層部分を除去するものである。
【００１６】
ピン打ち工程は、所定位置にドリル穿孔を施し、アンカーピン４を打ち込むもので、アンカーピン４は、Φ１３×２００ｍｍで、頂部に３ｃｍのフック部（折曲頭部）４１を備えたもので、２平方メートル当たり１本の割合で、既存被覆層１の表面より２〜５ｃｍ突出するように打ち込むものである。尚突出高さを一部５ｃｍとするのは、後述する新被覆層８の吹き付け厚さ目安とするものである。
【００１７】
空洞部注入工程は、前記したマーキングに基づいて、当該空洞部３と外部を連通するために、既存被覆層１に、ピン打ち工程に合わせてドリル穿孔３１を施しておく。そしてこの穿孔３１を通して注入材５を注入する。注入材５は、ポルトランドセメント（４９％）に粒度調整した硅砂（４９％）を加え、更に接着機能を高める接着剤ほか有機質セメント改良材（２％）を添加したもので、特に接着力に優れ、吸水率及び透水比が小さい。
【００１８】
接着剤塗布工程は、塗料ベースなどに使用されるポリビニールアルコール水溶液などの合成樹脂水溶液（４５％）に、エチレン酢酸ビニル、その他共重合樹脂エマルジョン（３５％）を加えた接着液を、既存被覆層１の表面から高圧（最大２５０ｋｇ／平方ｃｍ）で吹き付け塗布して接着層６を形成するものである。特に接着剤は、水溶液で、既存被覆層１に生じている細かいクラック内に侵入して固化するものであり、既存被覆層１が一体化され補強されることになる。しかも樹脂の採用により軽量で既存被覆層１の負担が少ない。更に前記接着層６は、非透水性膜となるので、含水の凍結による破壊を防止することで、新被覆層８の耐久性を高めるものである。
【００１９】
水抜きパイプ設置工程は、接着層６及び既存被覆層１を貫通する穿孔を行い所定のパイプ７を設置する。このパイプ７は新被覆層８に埋まらないように、新被覆層８の厚さ以上に接着層６より突出させておく。
【００２０】
被覆工程は、モルタルにビニロン繊維を混入させると共に、前記の接着液を添加した繊維モルタルを、接着層６に重ねて所定の厚さ（目安とした５ｃｍ）に吹き付けて新被覆層８を形成するものである。
【図面の簡単な説明】
【００２１】
【図１】本発明の実施形態の各工程を示す説明図（洗浄工程）。
【図２】同図（ピン打ち工程）。
【図３】同図（空洞部注入工程直前）。
【図４】同図（空洞部注入工程直後）。
【図５】同図（接着剤塗布工程）。
【図６】同図（被覆工程）。
【符号の説明】
【００２２】
１      既存被覆層
２      地山
３      空洞部
３１    穿孔箇所
４      アンカーピン
４１    フック部（折曲頭部）
５      注入材
６      接着層
７      パイプ
８      新被覆層
【図１】
2005036579.tif 000003
【図２】
2005036579.tif 000004
【図３】
2005036579.tif 000005
【図４】
2005036579.tif 000006
【図５】
2005036579.tif 000007
【図６】
2005036579.tif 000008